"構造式Iで示すことを特徴とする、2,7-カルバゾールとジチエニルチアゾロチアゾールとのコポリマー。式中、R1、R2はいずれもC1~C20のアルキル基であり、nは10~100の整数である。1下記の構造式で示す化合物Aと化合物Bとをそれぞれ提供するステップと、式中、R1、R2はいずれもC1~C20のアルキル基であり、2酸素フリーの条件下で、前記化合物Aと化合物Bとをモル比1:1~1.2で、触媒を含んだ有機溶剤に添加し、加熱してSuzukiカップリング反応を行い、さらに、室温に冷却して反応を停止し、得られた溶液に対してメタノールを添加し沈殿析出させ、ソックスレー抽出器によって抽出した後、メタノールとn-ヘキサンとの順でさらに抽出し、さらに、抽出液が無色になるまで、クロロホルムで抽出し続け、クロロホルム溶液を集めて減圧蒸発させて、赤色粉末を得、さらに、集めた赤色粉末を、真空乾燥させることで、式Iで示すコポリマーを得るステップと、式中、R1、R2はいずれもC1~C20のアルキル基であり、nは10~100の整数であり、を含むことを特徴とする、2,7-カルバゾールとジチエニルチアゾロチアゾールとのコポリマーの調製方法。ステップ2において、前記触媒は、無機アルカリと有機パラジウムとの混合物であり、又は、有機パラジウムと有機リンリガンドとの混合物であることを特徴とする、請求項2に記載の調製方法。前記無機アルカリは、炭酸カリウム、炭酸ナトリウム又は炭酸水素ナトリウムであることを特徴とする、請求項3に記載の調製方法。前記有機パラジウムは、ビストリフェニルホスフィンパラジウムIIジクロライド、テトラキストリフェニルホスフィンパラジウム0、又はトリスジベンジリデンアセトンジパラジウムであり、前記有機パラジウムと前記化合物Aとのモル比が1:20~100であることを特徴とする、請求項3に記載の調製方法。前記有機リンリガンドは、トリ-t-ブチルホスフィン、トリp-トリルホスフィン、又は2-ジシクロへキシルホスフィノ-2’,6’-ジメトキシビフェニルであることを特徴とする、請求項3に記載の調製方法。前記有機パラジウムと有機リンリガンドとの混合物において、有機パラジウムと有機リンリガンドとのモル比が1:4~8であることを特徴とする、請求項6に記載の調製方法。前記ステップ2における有機溶剤は、トルエンと、N,N-ジメチルホルムアミド、及びテトラヒドロフランとからなる群から選択される少なくとも1つであることを特徴とする、請求項2に記載の調製方法。前記Suzukiカップリング反応では、反応温度が70°C~130°Cであり、反応時間が12時間~96時間であることを特徴とする、請求項2に記載の調製方法。順次に積層された、陽極と、活性層と、陰極とを含む太陽電池であって、前記活性層における電子供与体の材料は、請求項1に記載の2,7-カルバゾールとジチエニルチアゾロチアゾールとのコポリマーであることを特徴とする、太陽電池。有機ポリマー太陽電池の実用化に向け、より高いエネルギー変換効率を有する新規材料を開発することは、当該分野にて最も緊迫する課題である。上述した有機ポリマー太陽電池の低効率の問題を解決するために、本発明は、2,7-カルバゾールとジチエニルチアゾロチアゾールとのコポリマーを提供し、当該ポリマーは、構造が新規であり、溶解性能が良好で、成膜性能が優れ、高いエネルギー変換効率を有するため、太陽電池の材料として使用可能である。本発明は、当該コポリマーの調製方法、及び当該コポリマーを含む太陽電池をさらに提供する。前記調製方法において、使用された原料は、安価で入手しやすく、合成経路が簡単である。第1の態様において、本発明は、式Iで示す2,7-カルバゾールとジチエニルチアゾロチアゾールとのコポリマーを提供する。式中、R1、R2はいずれもC1~C20のアルキル基であり、nは10~100の整数である。好ましい実施形態において、R1とR2とは、同一であり又は異なり、それぞれがCH3、C8H17及びC20H41からなる群から選択される。第2の態様において、1下記の構造式で示す化合物Aと化合物Bとをそれぞれ提供するステップと、式中、R1、R2はいずれもC1~C20のアルキル基であり、2酸素フリーの条件下で、前記化合物Aと化合物Bとをモル比1:1~1.2で、触媒を含んだ有機溶剤に添加し、加熱してSuzukiカップリング反応を行い、さらに、室温に冷却して反応を停止し、得られた溶液に対してメタノールを添加し沈殿させ、ソックスレー抽出器によって抽出した後、メタノールとn-ヘキサンとの順でさらに抽出し、さらに、抽出液が無色になるまで、クロロホルムで抽出し続け、クロロホルム溶液を集めて減圧蒸発させて、赤色粉末を得、さらに、集めた赤色粉末を、真空乾燥させることで、式Iで示すコポリマーを得るステップと、式中、R1、R2はいずれもC1~C20のアルキル基であり、nは10~100の整数であり、を含む、2,7-カルバゾールとジチエニルチアゾロチアゾールとのコポリマーの調製方法を提供する。好ましい実施形態において、R1とR2とは、同一であり又は異なり、それぞれがCH3、C8H17及びC20H41からなる群から選択される。好ましい実施形態において、触媒は、無機アルカリと有機パラジウムとの混合物であり、又は、有機パラジウムと有機リンリガンドとの混合物である。好ましい実施形態において、無機アルカリは、炭酸カリウム、炭酸ナトリウム又は炭酸水素ナトリウムである。好ましい実施形態において、有機パラジウムは、ビストリフェニルホスフィンパラジウムIIジクロライド、テトラキストリフェニルホスフィンパラジウム0、又はトリスジベンジリデンアセトンジパラジウムであり、前記有機パラジウムと前記化合物Aとのモル比が1:20~100である。より好ましい実施形態において、前記有機パラジウムと前記化合物Aとのモル比が1:40~80である。好ましい実施形態において、有機リンリガンドは、トリ-t-ブチルホスフィン、トリp-トリルホスフィン、又は2-ジシクロへキシルホスフィノ-2’,6’-ジメトキシビフェニルである。好ましい実施形態において、有機パラジウムと有機リンリガンドとの混合物において、有機パラジウムと有機リンリガンドとのモル比が1:4~8である。好ましい実施形態において、前記有機溶剤は、トルエン、N,N-ジメチルホルムアミド、及びテトラヒドロフランとからなる群から選択される少なくとも1つである。好ましい実施形態において、Suzukiカップリング反応では、反応温度が70°C~130°Cであり、反応時間が12時間~96時間である。より好ましい実施形態において、Suzukiカップリング反応では、反応温度が90°C~100°Cであり、反応時間が36時間~72時間である。第3の態様において、本発明は、順次に積層された、陽極と、活性層と、陰極とを含む太陽電池を提供し、前記活性層における電子供与体の材料は、上述した2,7-カルバゾールとジチエニルチアゾロチアゾールとのコポリマーである。本発明により提供された2,7-カルバゾールとジチエニルチアゾロチアゾールとのコポリマーは、その構造が新規であり、2,7-カルバゾールとジチエニルチアゾロチアゾールとに対して、初めて縮合反応を行うことで、溶解性能が良好で、成膜性能が優れ、かつ比較的高いエネルギー変換効率を有するポリマーを得る。ポリ2,7-カルバゾール誘導体は、非常に見込みのある共役高分子として、Leclercグループによって2001年で初めて合成され、良い正孔移動度、優れた化学安定性及び修飾し易い光物理的特性を持つ。異なるアクセプタユニットを調整することによって、バンドギャップを容易に制御できる。チアゾールは、典型的な電子不足ユニットであり、電子吸引作用を有するイミン基を有し、コポリマーの主鎖において、チアゾロチアゾールを有することにより、比較的高いホール遷移率を示し、各ユニットが2つのチエニル基をさらに含むことにより、コポリマーのバンドギャップを低下することができる。本発明は、コポリマーの調製方法及び、当該コポリマーを含む太陽電池をさらに提供する。当該調製方法に使用された原材料は、安価で入手しやすく、合成経路が簡単である。以下、本発明の好ましい実施形態を説明する。モノマーAは、文献JournalofAdvancedMaterials2007194160に開示された方法に基づいて合成し、又は市販品で入手可能である。モノマーBは、文献Macromolecules2008416012に開示された方法に基づいて合成し、又は市販品で入手可能である。当業者にとって、本発明の原理を逸脱しない場合、行われた更なる変更及び代替は、本発明の保護範囲に含まれると理解されるべきである。[実施例1]式IIで示すポリ[2,5-ビス3-オクチル-2-チオフェンチアゾロ[5,4-d]チアゾール-co-N-オクチルカルバゾール]nは10~100の整数である。その調製方法は以下に示す。ここで、下記の構造式で示す化合物Aと化合物Bとを提供した。反応式は下記に示す。窒素ガスの雰囲気下、2,5-ビス5-ブロモ-3-オクチル-2-チオフェンチアゾロ[5,4-d]チアゾール257mg,0.3mmolと、N-オクチルカルバゾール-2,7-ビスボロン酸ピナコールエステル159mg,0.3mmolと、トリスジベンジリデンアセトンジパラジウム13.75mg,0.015mmolと、2-ジシクロへキシルホスフィノ-2’,6’-ジメトキシビフェニル42mg,0.1mmolとを12mLのトルエンに溶解し、さらに、炭酸カリウム溶液3mL,2mol/Lを上述した溶液に添加した。窒素ガスを約30分間、十分に通気させて空気を排出した後、90°Cで72時間撹拌して反応させ、Suzukiカップリング反応を行った。室温に冷却し、反応を停止した後、フラスコに40mLのメタノールを添加し、沈殿析出させ、ソックスレー抽出器によって抽出した後、メタノールとn-ヘキサンとの順でさらに抽出し、それぞれ24時間抽出した。さらに、抽出液が無色になるまで、クロロホルムを溶剤として抽出し続け、クロロホルム溶液を集めて減圧蒸発させて、赤色粉末を得た。さらに、収集した赤色粉末を、50°Cで24時間真空乾燥させ、生成物を得た。収率が76であった。測定結果は、分子量Mn559kDaMwMn22であった。[実施例2]式IIIで示すポリ[2,5-ビス3-メチル-2-チオフェンチアゾロ[5,4-d]チアゾール-co-N-エイコシルカルバゾール]nは10~100の整数である。その調製方法は以下に示す。ここで、下記の構造式で示す化合物Aと化合物Bとを提供した。反応式は、以下に示す。窒素ガスの雰囲気下、2,5-ビス5-ブロモ-3-メチル-2-チオフェンチアゾロ[5,4-d]チアゾール98mg,0.2mmolと、N-エイコシルカルバゾール-2,7-ビスボロン酸ピナコールエステル140mg,0.2mmolと、15mLのN,N-ジメチルホルムアミド溶剤とを添加し、さらに、炭酸ナトリウム溶液2mL,2mol/Lを上述した溶液に添加した。真空減圧して空気を排出するとともに窒素ガスを充填し、さらに、ビストリフェニルホスフィンパラジウムIIジクロライド5mg,0.007mmolを添加し、110°Cに加熱し、Suzukiカップリング反応を36時間行った。室温に冷却した後、混合液を50mLのメタノールに添加し、沈殿析出させ、ソックスレー抽出器によって抽出した後、メタノールとn-ヘキサンとの順でさらに抽出し、それぞれ24時間抽出した。さらに、抽出液が無色になるまで、クロロホルムを溶剤として抽出し続け、クロロホルム溶液を集めて減圧蒸発させて、赤色粉末を得た。さらに、収集した赤色粉末を、オーバーナイト真空減圧して乾燥させることで、生成物を得た。収率が55であった。測定結果は、分子量Mn445kDaMwMn23であった。[実施例3]式IVで示すポリ[2,5-ビス3-エイコシル-2-チオフェンチアゾロ[5,4-d]チアゾール-co-N-メチルカルバゾール]nは10~100の整数である。その調製方法は以下に示す。ここで、下記の構造式で示す化合物Aと化合物Bとを提供した。反応式は、以下に示す。窒素ガスの雰囲気下、2,5-ビス5-ブロモ-3-エイコシル-2-チオフェンチアゾロ[5,4-d]チアゾール308mg,0.3mmolと、N-メチルカルバゾール-9,9-ジメチルフルオレン-2,7-ビスボロン酸ピナコールエステル130mg,0.3mmolと、15mLのテトラヒドロフランとを50mLの二口フラスコに入れ、窒素ガスを約20分間十分通気させ空気を排出させた後、テトラキストリフェニルホスフィンパラジウム03.73mg,0.003mmolを添加し、さらに炭酸水素ナトリウム溶液3mL,2mol/Lを添加した。さらに、窒素ガスを約10分間十分通気させ空気を排出させた後、70°Cで96時間撹拌して反応させ、Suzukiカップリング反応を行った。室温に冷却し、反応を停止した後、フラスコに40mLのメタノールを添加し、沈殿析出させ、ソックスレー抽出器によって抽出した後、メタノールとn-ヘキサンとの順でさらに抽出し、それぞれ24時間抽出した。さらに、抽出液が無色になるまで、クロロホルムを溶剤として抽出し続け、クロロホルム溶液を集めて減圧蒸発させて、赤色粉末を得た。さらに、収集した赤色粉末を、50°Cで24時間真空乾燥させ、生成物を得た。収率が84であった。測定結果は、分子量Mn681kDaMwMn21であった。[実施例4]式IIで示すポリ[2,5-ビス3-オクチル-2-チオフェンチアゾロ[5,4-d]チアゾール-co-N-オクチルカルバゾール]nは10~100の整数である。その調製方法は以下に示す。ここで、下記の構造式で示す化合物Aと化合物Bとを提供した。反応式は、下記に示す。窒素ガスの雰囲気下、2,5-ビス5-ブロモ-3-オクチル-2-チオフェンチアゾロ[5,4-d]チアゾール257mg,0.3mmolと、N-オクチルカルバゾール-2,7-ビスボロン酸ピナコールエステル159mg,0.36mmolと、トリスジベンジリデンアセトンジパラジウム13.75mg,0.015mmolと、2-ジシクロへキシルホスフィノ-2’,6’-ジメトキシビフェニル42mg,0.1mmolとを12mLのトルエンに溶解し、さらに、炭酸カリウム溶液3mL,2mol/Lを上述した溶液に添加した。窒素ガスを約30分間十分に通気させて空気を排出した後、130°Cで12時間撹拌して反応させ、Suzukiカップリング反応を行った。室温に冷却し、反応を停止した後、フラスコに40mLのメタノールを添加し、沈殿析出させ、ソックスレー抽出器によって抽出した後、メタノールとn-ヘキサンとの順でさらに抽出し、それぞれ24時間抽出した。さらに、抽出液が無色になるまで、クロロホルムを溶剤として抽出し続け、クロロホルム溶液を集めて減圧蒸発させて、赤色粉末を得た。さらに、収集した赤色粉末を、50°Cで24時間真空乾燥させ、生成物を得た。収率が76であった。測定結果は、分子量Mn559kDaMwMn22であった。[効果実施例]実施例1で調製したポリ[2,5-ビス3-オクチル-2-チオフェンチアゾロ[5,4-d]チアゾール-co-N-オクチルカルバゾール]の紫外線可視光吸収スペクトル図は、図1に示す。図1により、当該共役ポリマーは、350nm~750nmの範囲では、大きくて広い吸収が見られた。そのうち、最も大きい吸収ピークは611nm付近である。"